Brevet FR3051788A1 (20171201)
REVENDICATIONS1 - Composition intermédiaire destinée à subir une fusion pour être transformée en verre blanc caractérisée en ce qu'elle comprend : au moins 15 % en masse de calcin ménager, du calcin industriel, et un agent de décoloration du verre. 2 - Composition selon la revendication précédente caractérisée en ce qu'elle comprend de la matière première nouvelle de verre, laquelle inclut ledit agent de décoloration et représente au plus 58 %, et de préférence au plus 25 %, en masse de ladite composition. 3 - Composition selon la revendication précédente caractérisée en ce qu'elle comprend au plus 15 % en masse de matière première nouvelle de verre. 4 - Composition selon l'une quelconque des revendications précédentes caractérisée en ce qu'elle comprend sensiblement 24,25 % en masse de calcin ménager. 5 - Composition selon l'une quelconque des revendications précédentes caractérisée en ce que ledit calcin ménager a subi une opération de traitement préalable à son incorporation à ladite composition intermédiaire, de sorte à ce que ledit calcin ménager soit composé à au moins 99,9 % en masse de débris de verre sodocalcique blanc et mi-blanc. 6 - Composition selon l'une quelconque des revendications précédentes caractérisée en ce que ledit calcin ménager présente une teneur en débris de métaux ferreux sensiblement nulle et une teneur en débris de métaux non-ferreux inférieure ou égale à 3 g/ tonne. 305 1 7 8 8 22 7 - Composition selon rune quelconque des revendications précédentes caractérisée en ce que ledit calcin industriel est composé de débris de verre extra-blanc d'une teneur en fer total sous la forme de Fe203 inférieure ou égale à 0,02 %. 8 - Composition selon l'une quelconque des revendications 2 à 7 caractérisée en ce 5 que ladite matière première du verre comprend au moins un mélange de sable humide, de carbonate de sodium, de calcaire, de spodumène, d'alumine hydratée, de carbonate de baryum et de sulfate de sodium. 9 - Composition selon l'une quelconque des revendications précédentes caractérisée en ce que ledit agent de décoloration contient au moins deux substances 10 colorantes, respectivement à base de sélénium ou d'erbium et de cobalt, et un composé contenant du cérium en tant qu'agent d'oxydation du fer. 10 - Composition selon la revendication précédente caractérisée en ce qu'elle présente une teneur en dioxyde de sélénium Se02 comprise entre 5 et 20 ppm, et de préférence sensiblement égale à 6,7 ppm. 15 11 - Composition selon la revendication 9 ou 10 caractérisée en ce qu'elle présente une teneur en monoxyde de cobalt CoO comprise entre 0,1 et 5 ppm, et de préférence sensiblement égale à 1,5 ppm. 12 - Composition selon l'une quelconques des revendications 9 à 11 caractérisée en ce qu'elle présente une teneur en teneur en dioxyde de cérium Ce02 comprise 20 entre 20 et 30 ppm, et de préférence sensiblement égale à 25 ppm. 13 - Composition selon l'une quelconque des revendications précédentes caractérisée en ce que les teneurs en calcin ménager, en calcin industriel et en agent de décoloration sont choisies pour que le verre blanc obtenu par fusion de ladite composition présente une teinte définie par des coordonnées (a, b) telles que (- 2,5\n<CLM>\1\ta 5 +0,5 ; - 0,5 5 b 5 +2,5) et une transmission lumineuse visible supérieure ou égale à 83 %, mesurées dans l'espace colorimétrique Lab de Hunter sous illuminant C avec un observateur 2° pour une épaisseur de verre de 40 mm. 305 1 788 23 14 - Composition selon la revendication précédente caractérisée les coordonnées (a, b) sont telles que (- 0,45 s a +0,2 ; - 0,2 5 b +0,05) et la transmission lumineuse visible supérieure ou égale à 85 %. 15 - Procédé d'élaboration d'une composition intermédiaire destinée à subir une fusion 5 pour être transformée en verre blanc caractérisé en ce qu'il comprend au moins une étape de mélange au cours de laquelle on mélange du calcin ménager, du calcin industriel et un agent de décoloration de sorte à former ladite composition, cette dernière comprenant au moins 15 % en masse de calcin ménager, 10 du calcin industriel, et un agent de décoloration du verre. 16 - Procédé selon la revendication précédente caractérisé en ce que, au cours de ladite étape de mélange, on apporte également de la matière première nouvelle de verre, de sorte à ce que ladite composition comprenne au plus 58 %, et de 15 préférence au plus 25 %, en masse de ladite matière première nouvelle, laquelle inclut ledit agent de décoloration. 17 - Procédé selon la revendication précédente caractérisé en ce que ladite composition comprend au plus 15 % en masse de ladite matière première nouvelle. 20 18 - Procédé selon l'une quelconque des revendications 15 à 17 caractérisée en ce que ladite composition comprend sensiblement 24,25 % en masse de calcin ménager. 19 - Procédé selon l'une quelconque des revendications 16 à 18 caractérisé en ce qu'il comprend une étape de préparation de ladite matière première, préalable à ladite 25 étape de mélange, au cours de laquelle on mélange au moins du sable humide, du carbonate de sodium, du calcaire, du spodumène, de l'alumine hydratée, du carbonate de baryum, du sulfate de sodium, et ledit agent de décoloration. 3051788 24 20 - Procédé selon l'une quelconque des revendications 15 à 19 caractérisé en ce qu'il comprend une étape de préparation dudit agent de décoloration au cours de laquelle on mélange au moins deux substances colorantes, respectivement à base de sélénium ou d'erbium et de cobalt, un composé contenant du cérium en tant 5 qu'agent d'oxydation du fer, et de l'alumine hydratée. Procédé selon la revendication précédente caractérisé en ce que ladite composition présente une teneur en dioxyde de sélénium Se02 comprise entre 5 et 20 ppm, et de préférence sensiblement égale à 6,7 ppm. Procédé selon la revendication 20 ou 21 caractérisé en ce que ladite composition présente une teneur en monoxyde de cobalt Co0 comprise entre 0,1 et 5 ppm, et de préférence sensiblement égale à 1,5 ppm ; Procédé selon l'une quelconque des revendications 20 à 22 en ce que ladite composition présente une teneur en dioxyde de cérium Ce02 comprise entre 20 et 30 ppm, et de préférence sensiblement égale à 25 ppm. Procédé selon l'une quelconque des revendications 15 à 23 caractérisé en que ledit calcin ménager a subi une opération de traitement de sorte à ce que ledit calcin ménager soit composé à au moins 99,9 % en masse de débris de verre sodocalcique blanc et mi-blanc. Procédé selon l'une quelconque des revendications 15 à 24 caractérisé en ce que ledit calcin ménager présente une teneur en débris de métaux ferreux sensiblement nulle et une teneur en débris de métaux non-ferreux inférieure ou égale à 3 g/ tonne. Procédé selon l'une quelconque des revendications 15 à 25 caractérisé en ce que ledit calcin industriel est composé de débris de verre extra-blanc d'une teneur en 25 fer total sous la forme de Fe203 inférieure ou égale à 0,02 %.21 - 22 - 10 23 - 15 24 - 25 - 20 26 - 3051788 25 27 - Procédé de fabrication d'un article en verre blanc, par exemple pour une application en cosmétique ou en parfumerie, caractérisé en ce qu'il comprend au moins une étape d'élaboration selon un procédé conforme à l'une quelconque des revendications 15 à 26 d'une composition intermédiaire destinée à subir une 5 fusion pour être transformée en verre blanc. 28 - Procédé de fabrication selon la revendication précédente caractérisé en ce qu'il comprend en outre une étape de fusion de ladite composition destinée à transformer cette dernière en verre blanc, ladite étape de fusion étant réalisée dans un four continu. 10 29 - Procédé selon la revendication 27 ou 28 caractérisé en que ce que ledit article est un récipient en verre creux destiné à une application en cosmétique ou en parfumerie.